(57)【要約】【解決手段】不純物としてホウ素を含有するシリコン及びスラグをそれぞれが溶融するよう加熱した後、上記シリコン及び上記スラグを溶融状態で接触させ、上記シリコン中のホウ素を上記スラグに吸収させて上記シリコン中のホウ素を除去するシリコンの精製方法であって、上記スラグの組成を制御しながら上記スラグにホウ素を吸収させることを特徴とするシリコンの精製方法。【効果】本発明の精製方法によれば、従来公知の精製方法よりも安価に効率よくシリコン中のホウ素を除去することができ、平均ホウ素含有量を、４質量ｐｐｍ以下、特に３質量ｐｐｍ以下にまで低減することができる。本発明の方法に加えて更に公知のホウ素低減方法を行う場合にも、本発明の方法でホウ素濃度の低下が達成されているので、次工程であるホウ素濃度低減工程を実施するには好都合である。【選択図】なし【特許請求の範囲】
【請求項１】
不純物としてホウ素を含有するシリコン及びスラグをそれぞれが溶融するよう加熱した後、上記シリコン及び上記スラグを溶融状態で接触させ、上記シリコン中のホウ素を上記スラグに吸収させて上記シリコン中のホウ素を除去するシリコンの精製方法であって、上記スラグの組成を制御しながら上記スラグにホウ素を吸収させることを特徴とするシリコンの精製方法。
【請求項２】
スラグの組成を制御する方法が、溶融状態のシリコン及びスラグに塩素原子を含むガスを吹き込む方法並びに減少したスラグ成分を一定の間隔で補充する方法のいずれか一方又は両方である請求項１記載の精製方法。
【請求項３】
スラグが、酸化カルシウム及び二酸化ケイ素を含むものである請求項１又は２記載の精製方法。
【請求項４】
酸化カルシウム及び二酸化ケイ素の合計量に対する酸化カルシウムの含有割合が２５〜６０質量％である請求項３記載の精製方法。
【請求項５】
スラグが、更に、酸化カルシウム及び二酸化ケイ素の合計１００質量部に対してフッ化カルシウム１〜２０質量部含む請求項３又は４記載の精製方法。
【請求項６】
塩素原子を含むガスが、塩素ガス又は四塩化ケイ素ガスである請求項２乃至５のいずれか１項記載の精製方法。
【請求項７】
塩素原子を含むガスと共に水蒸気を吹き込む請求項２乃至６のいずれか１項記載の精製方法。
【請求項８】
補充するスラグ成分が酸化カルシウムである請求項３乃至７のいずれか１項記載の精製方法。
【請求項９】
請求項１乃至８のいずれか１項記載の精製方法により得られ、ホウ素含有量が４質量ｐｐｍ以下であることを特徴とするシリコン。
【請求項１０】
請求項９記載のシリコンを原料として製造された太陽電池。
【発明の詳細な説明】
【技術分野】
【０００１】
本発明は、工業的に生産されるシリコンを高純度化する精製方法に関し、更に詳しくは、スパッタリングターゲット材料、熱電材料、太陽電池材料等の高純度が要求される電子材料分野に使用されるシリコンの精製方法、これにより得られるシリコン及びこのシリコンを用いた太陽電池に関する。
【背景技術】
【０００２】
炭酸ガスを排出する化石エネルギーが地球温暖化を促進するとして、化石エネルギーに代替するエネルギーが種々提案され、実用化されている。それらのなかでも太陽光発電は、地球上に遍く分布するエネルギーによって作り出されるものであること、比較的小規模の設備でも可能であること、実用化の歴史が長いことなどから、年々その設備発電量が増加している。
【０００３】
太陽光発電には種々の方法があるが、なかでもシリコンウエハを使用して電池セルを形成した太陽電池は、最も普及している太陽光発電法である。この太陽電池用シリコンウエハに使用するシリコンの不純物成分の濃度は、半導体用のシリコンほどの低い不純物濃度レベルまでは必要とされない。即ち、半導体用シリコンは、不純物を極力低レベルとすることがよいとされ、その必要純度が９９．９９９９９９９９％（１０Ｎ）とされるのに対し、太陽電池用のシリコンには９９．９９９％（５Ｎ）乃至９９．９９９９％（６Ｎ）純度が必要とされる。
【０００４】
従来、太陽電池用シリコンをこの不純物レベルとするために、その原料には半導体用の９９．９９９９９９９９９％（１１Ｎ）純度品に加え、半導体シリコン製造工程中で不純物濃縮や異物付着品として廃棄される、いわゆるオフグレード品を再処理又は精製したシリコンが使用されてきた。このように、太陽電池用シリコンは、半導体用のシリコン又はその派生品が原料であることから、その流通量は半導体産業の影響を受けてしまい、太陽電池用シリコンの需要に対応できない状態となっていた。
【０００５】
このため、工業的に十分な製造量を有する金属シリコンの純度を向上させて、太陽電池用のシリコンとして使用することが検討されてきた。金属シリコンの主な不純物は、鉄、アルミニウム、カルシウム、チタンなどの金属元素と、ドーパントとして作用するホウ素、燐などの非金属元素である。このうち、金属元素はシリコンとの凝固分配係数が非常に小さく、例えば金属シリコン中に不純物成分として最も多量に存在することが多い鉄の凝固分配係数はたかだか８×１０-6である。従って、凝固開始時の固体シリコン中には鉄濃度が低く、凝固中期から末期にかけて固体シリコン中の鉄濃度が徐々に増加することとなる。この凝固偏析現象を利用して所望の鉄濃度の部分を鋳造塊より選択すれば、低鉄濃度のシリコンが得られる。鉄以外の不純物金属元素についても同様の方法で低不純物濃度のシリコンが得られる。
【０００６】
しかし、ホウ素は、シリコン中でドーパント物質として作用するので太陽電池用のシリコン中の濃度については濃度制御すべき物質であるにもかかわらず、凝固分配係数が０．８と１に近く、凝固偏析現象ではほとんど偏析しないので、ホウ素を凝固偏析以外の方法で除去すべく、種々の方法が提案されている。
【０００７】
例えば、特開平０５−３３０８１５号公報（特許文献１）は、太陽電池等に用いるシリコンを製造する際に、特に不純物として含まれるホウ素を有効に除去する方法として、底部にガス吹き込み羽口を有する容器内でシリコンを溶融状態に保持し、この羽口からＡｒ、Ｈ2、これらの混合ガスにＮ2を１容量％以下混合させて吹き込み、ホウ素を窒化物とする。更には、羽口から吹き込まれるガスに、酸化カルシウム、フッ化カルシウム、酸化ケイ素及び塩化カルシウムから選ばれる粉末を２種以上添加するというシリコンの精製方法を開示している。
【０００８】
特開２００３−１２３１７号公報（特許文献２）には、溶融シリコンに塩基性成分を含むフラックスを添加し、更に溶融シリコン内部に酸化性ガスを吹き込むことで、シリコン、フラックス及び酸化性ガスが共存する反応界面において、瞬間的に高塩基度及び高酸素分圧を同時に実現することができる。そのため、シリコン中のホウ素含有量が微量であっても、ホウ素の強制酸化及び生成したホウ素を含む酸化物のフラックスによる吸収が促進され、極めて短時間でシリコン中のホウ素を除去する方法が提案されている。塩基性成分としては、酸化カルシウム、炭酸カルシウム、酸化ナトリウムのうちの１種又は２種以上としている。
【０００９】
特許第２８５１２５７号公報（特許文献３）には、溶融シリコンにスラグを連続的に又は実質的に連続的に添加し、スラグと溶融シリコンとの間で平衡が達成されるや否や連続的に又は実質的に連続的にスラグを不活性化させるか又は溶融シリコンから除去することにより、スラグ消費量を低減できる方法が提案されている。
【先行技術文献】
【特許文献】
【００１０】
【特許文献１】特開平０５−３３０８１５号公報
【特許文献２】特開２００３−１２３１７号公報
【特許文献３】特許第２８５１２５７号公報
【発明の概要】
【発明が解決しようとする課題】
【００１１】
上記特許文献に記載されているスラグ組成は、主には塩基性成分として酸化カルシウム、酸性成分として二酸化ケイ素が用いられ、スラグの粘度及び融点を下げるためにフッ化カルシウム等が添加されている。これらスラグの組成とホウ素の分配係数とは密接な関係にあり、分配係数の高い組成でホウ素吸収を行うのが理想である。しかし、スラグとシリコンを溶融状態に保持していると、反応初期と終期ではスラグの組成が変化し、所望の反応速度が得られないという問題があった。更に、この組成の変化は、ホウ素の分配係数の低下だけでなく、スラグの粘度の上昇を伴い、更なる反応速度の低下を招いていた。
【００１２】
本発明は、上記事情に鑑みなされたものであり、金属シリコン中に不純物として含まれるホウ素の含有量を低減して、特にスパッタリングターゲット材料、熱電材料、太陽電池用等として有用な金属シリコンが得られるシリコンの精製方法、これにより得られるシリコン及びこのシリコンを用いた太陽電池を提供することを目的とする。
【課題を解決するための手段】
【００１３】
本発明者は、上記目的を達成するため鋭意検討した結果、不純物としてホウ素を含有するシリコン及びスラグをそれぞれが溶融するよう加熱した後、上記シリコン及び上記スラグを溶融状態で接触させ、上記シリコン中のホウ素を上記スラグに吸収させて上記シリコン中のホウ素を除去してシリコンを精製するに際し、特に、溶融状態のシリコン及びスラグに塩素原子を含むガスを吹き込んで及び／又は減少したスラグ成分を一定の間隔で補充してスラグの組成を制御することにより、元のスラグ組成に近い組成に維持することで、効率よくシリコン中のホウ素濃度を低減できることを見出し、本発明をなすに至った。
【００１４】
従って、本発明は、下記シリコンの精製方法、これにより得られるシリコン及びこのシリコンを用いた太陽電池を提供する。
請求項１：
不純物としてホウ素を含有するシリコン及びスラグをそれぞれが溶融するよう加熱した後、上記シリコン及び上記スラグを溶融状態で接触させ、上記シリコン中のホウ素を上記スラグに吸収させて上記シリコン中のホウ素を除去するシリコンの精製方法であって、上記スラグの組成を制御しながら上記スラグにホウ素を吸収させることを特徴とするシリコンの精製方法。
請求項２：
スラグの組成を制御する方法が、溶融状態のシリコン及びスラグに塩素原子を含むガスを吹き込む方法並びに減少したスラグ成分を一定の間隔で補充する方法のいずれか一方又は両方である請求項１記載の精製方法。
請求項３：
スラグが、酸化カルシウム及び二酸化ケイ素を含むものである請求項１又は２記載の精製方法。
請求項４：
酸化カルシウム及び二酸化ケイ素の合計量に対する酸化カルシウムの含有割合が２５〜６０質量％である請求項３記載の精製方法。
請求項５：
スラグが、更に、酸化カルシウム及び二酸化ケイ素の合計１００質量部に対してフッ化カルシウム１〜２０質量部含む請求項３又は４記載の精製方法。
請求項６：
塩素原子を含むガスが、塩素ガス又は四塩化ケイ素ガスである請求項２乃至５のいずれか１項記載の精製方法。
請求項７：
塩素原子を含むガスと共に水蒸気を吹き込む請求項２乃至６のいずれか１項記載の精製方法。
請求項８：
補充するスラグ成分が酸化カルシウムである請求項３乃至７のいずれか１項記載の精製方法。
請求項９：
請求項１乃至８のいずれか１項記載の精製方法により得られ、ホウ素含有量が４質量ｐｐｍ以下であることを特徴とするシリコン。
請求項１０：
請求項９記載のシリコンを原料として製造された太陽電池。
【発明の効果】
【００１５】
本発明の精製方法によれば、従来公知の精製方法よりも安価に効率よくシリコン中のホウ素を除去することができ、平均ホウ素含有量を、４質量ｐｐｍ以下、特に３質量ｐｐｍ以下にまで低減することができる。本発明の方法に加えて更に公知のホウ素低減方法を行う場合にも、本発明の方法でホウ素濃度の低下が達成されているので、次工程であるホウ素濃度低減工程を実施するには好都合である。
【発明を実施するための形態】
【００１６】
本発明の精製方法は、不純物としてホウ素を含有するシリコン及びスラグをそれぞれが溶融するよう加熱した後、上記シリコン及び上記スラグを溶融状態で接触させ、上記シリコン中のホウ素を上記スラグに吸収させて上記シリコン中のホウ素を除去するシリコンの精製方法であって、上記スラグの組成を制御しながら上記スラグにホウ素を吸収させることを特徴とする。以下に詳細に説明する。
【００１７】
本発明の精製方法を工程順に説明すると、先ず精製しようとする金属シリコンを用意する。通常、金属シリコンには、鉄、アルミニウム、カルシウムなどの金属不純物元素と共に、ホウ素や燐などシリコン中に存在するとドーパントとして作用する非金属元素などが含まれている。本発明が精製対象とする金属シリコンは、これらの不純物がそのまま含まれていてもよく、一方向凝固法、真空溶解法等の特定の前処理を施して金属成分や非金属成分を予め低減した金属シリコンでもよい。特に、本発明で用いられる精製前の金属シリコンに含まれるホウ素の含有量は、通常１０〜３０質量ｐｐｍである。なお、本発明において、ホウ素の含有量は、誘導結合プラズマ発光分光法（ＩＣＰ−ＡＥＳ）により測定した値である。
【００１８】
次に、スラグを調製する。スラグとしては、金属酸化物、金属塩化物、及び金属フッ化物から選ばれる１種又は２種以上の混合物が挙げられるが、金属シリコンの溶融処理温度（１４１０℃以上）で溶融状態となり、その温度での蒸気圧が低く、蒸発しづらいもの、又は分解しないことが好ましいので、蒸気圧が低く、熱分解しにくい酸化物系のスラグを用いることが好ましい。酸化物系スラグとしては、酸化カルシウム（ＣａＯ）、二酸化ケイ素（ＳｉＯ2）、酸化マグネシウム（ＭｇＯ）、酸化ナトリウム（Ｎａ2Ｏ）、酸化アルミニウム（Ａｌ2Ｏ3）、これらの混合物などが挙げられるが、中でも酸化カルシウムと二酸化ケイ素の混合酸化物は、共晶点が１４５０℃程度とシリコンの融点とほぼ同じ温度であるために好ましいスラグである。スラグの融点は、１２００〜１８００℃が好ましく、より好ましくは１３００〜１６００℃である。
【００１９】
これらのスラグのうち、酸化物系のスラグは、酸化物をそのまま使用してもよいし、加熱後に酸化物となる炭酸塩、例えば炭酸カルシウム（ＣａＣＯ3）として投入・加熱してもよい。炭酸カルシウムのような炭酸塩を使用すれば、加熱後にこれが分解して酸化物（ＣａＯ）となるので実質的に酸化物を使用したことと同じことになる。
【００２０】
スラグの成分が単一成分である場合は、スラグの調合は必要ないが、スラグが複数成分よりなっている際は、予めスラグを調製し、所期の組成のスラグとしてからシリコンとの溶融に供することが好ましい。また、シリコンの溶融時に所期の組成となるような組成のスラグ成分を与えてもよい。スラグ組成の中でも、酸化カルシウム（ＣａＯ）と二酸化ケイ素（ＳｉＯ2）を主組成とするスラグは、蒸気圧が低く、耐熱分解性に優れるので本発明では好適に使用される。その組成は、酸化カルシウムと二酸化ケイ素の２点の共晶組成をまたぐ酸化カルシウムの含有割合がスラグ全量に対して２５〜６０質量％、特に３３〜５７質量％の組成のスラグが好適に使用される。酸化カルシウムの含有割合が２５質量％未満あるいは６０質量％より多くなると、スラグの融点が２０００℃に近い高温となり、消費電力、炉材の損傷等の観点から好ましくない。なお、この酸化カルシウムの含有割合は、スラグがフッ化カルシウム等の他の成分を含む場合には、他の成分を除外して、酸化カルシウムと二酸化ケイ素の合計量に対する割合を意味する。
【００２１】
また、フッ化カルシウム（ＣａＦ2）を含有するスラグは、少量のフラックスの添加でもスラグの粘度を低下させることができるため、好適に使用できる。酸化カルシウムと二酸化ケイ素を主組成とする共晶スラグにフッ化カルシウムを併用する場合、フッ化カルシウムの配合比率は、酸化カルシウム及び二酸化ケイ素の合計量１００質量部に対して１〜２０質量部が好ましく、８〜１５質量部がより好ましい。また、溶融スラグの粘度は、高くなるとシリコンとの接触効率が低下し、スラグへのホウ素吸収速度が低下することがあるため、２０Ｐａ・ｓ以下、特に１５Ｐａ・ｓ以下であることが好ましい。
【００２２】
ここで、金属シリコン中のホウ素は、スラグ中に取り込まれてホウ素濃度が低下するが、その低下量はシリコン、スラグ間の分配係数によって一義的に決定される濃度以下にはできない。スラグとホウ素間の分配係数は、スラグの組成と密接な関係にあり、分配係数の高い組成でホウ素吸収を行うのが理想である。森田らの報告（１７ｔｈ  Ｉｎｔｅｒｎａｔｉｏｎａｌ  Ｐｈｏｔｏｖｏｌｔａｉｃ  Ｓｃｉｅｎｃｅ  ａｎｄ  Ｅｎｇｉｎｅｅｒｉｎｇ  Ｃｏｎｆｅｒｅｎｃｅ  （ＰＶＳＥＣ−１７），  Ｆｕｋｕｏｋａ，  Ｊａｐａｎ，  Ｄｅｃ．  ３−７，  ２００７，  ３Ｏ−Ｂ１−０１）によると、酸化カルシウム及び二酸化ケイ素からなるスラグ（ＣａＯ−ＳｉＯ2スラグ）において、ホウ素の分配係数は、酸化カルシウムの含有割合が約４５質量％のとき最小でおよそ２、酸化カルシウム３８質量％以下又は５０質量％以上で３以上になる。つまり、酸化カルシウムの含有割合が３８質量％以下又は５０質量％以上のスラグ組成が、ホウ素の除去速度を高めるには有効である。設備、エネルギー負荷からは、共晶点付近が好ましいが、ホウ素の分配係数からは必ずしもそうではない。以上の点から、酸化カルシウム及び二酸化ケイ素の合計量に対する酸化カルシウムの含有割合は、より好ましくは３３〜３６質量％又は５２〜５７質量％である。
【００２３】
また、本発明において、スラグの使用量、特に酸化カルシウム及び二酸化ケイ素の使用量は、合計使用量として、金属シリコンの２５〜５００質量％が好ましく、より好ましくは５０〜２００質量％である。
【００２４】
次いで、金属シリコンとスラグ材料をるつぼ内に装填し、溶融した金属シリコンとスラグが共存した混合物とするが、スラグは炉昇温中あるいはシリコン溶融後にるつぼに投入してもよい。るつぼは、黒鉛、セラミック、石英ガラスなどのシリコンが溶融する温度（１４１０℃）以上の耐熱度のある材料から選択される材料で製造される。黒鉛製の容器は、そのものが酸化性であることから、容器の置かれている雰囲気を非酸化性にする必要があり、セラミック製であれば溶融加熱時に発生する熱ショックにより破損しない材料と構造とする必要がある。また、シリコンと同時に溶融するスラグ成分との反応、溶融にも考慮する必要がある。
【００２５】
次に、金属シリコンとスラグ材料を入れたるつぼを収納した炉を加熱昇温する。炉の加熱は、抵抗加熱、誘導加熱、アーク加熱などの方法があるが、本発明においてはどのような加熱手段でもかまわない。また、炉を加熱することでシリコンを溶融させるが、予め他所で溶融したシリコンを溶融状態のまま精製用のるつぼに移行させることもできる。溶融温度は、金属シリコン及びスラグがそれぞれ溶融する温度以上であれば特に制限されないが、炉材の消耗、消費電力の点からスラグ及びシリコンのうちいずれか高い方の融点より２５〜５００℃高く設定するのが好ましく、より好ましくは５０〜２００℃高く設定する。
【００２６】
電気炉が所期の温度となり、るつぼに投入したシリコン及びスラグが溶融する。精製炉にはガスを流通するノズルが予め用意されており、溶融したシリコンとスラグからなる溶融体中にノズル先端を没入する。ノズルには窒素、アルゴン等の不活性ガスを予め流通させておくことにより不活性ガスが溶融体中で気泡となり、溶融体はバブリング状態となる。このバブリングガスにより溶融体は撹拌され、シリコンとスラグとの混合がスムーズに行われることとなる。
【００２７】
ところで、前述したように反応初期と終期ではスラグの組成が変化してしまうという問題がある。例えば、酸化カルシウム、二酸化ケイ素及びフッ化カルシウムの混合スラグを使用した場合、以下の式（１）、（２）のような反応によりスラグの組成が変化すると考えられる。
Ｓｉ  ＋  ＳｉＯ2  →  ２ＳｉＯ  ・・・（１）
２ＣａＦ2  ＋  ＳｉＯ2  →  ２ＣａＯ  ＋  ＳｉＦ4  ・・・（２）
【００２８】
例えば、酸化カルシウムが３５質量％のＣａＯ−ＳｉＯ2スラグに、アルゴン等の不活性ガスを導入していると、式（１）なる反応によりＳｉＯ2が消失し、結果的にスラグ中のＣａＯ濃度が上昇する。同様に、粘度調整剤としてフッ化カルシウムが添加されている場合は、式（２）に従い、スラグ中のＣａＯ濃度が上昇する。これによりホウ素の分配係数が低下し、時間の経過と共にスラグへのホウ素吸収速度が低下する。これを回避するには、反応中のスラグ組成を制御することが重要で、ホウ素の分配係数が高く、粘度の低い組成を常に保つことが好ましい。
【００２９】
スラグとシリコンの接触効率を高め、スラグのホウ素吸収速度を高めるには溶融状態のシリコンとスラグが充分に混合され、シリコン中にスラグが分散されていることが重要である。反応初期に一度シリコンメルト中にスラグが分散されれば反応終期まで分散状態を維持できる。つまり、反応初期はスラグの融点及び粘度が低い状態が理想で、シリコンとスラグが分散された後には分散を妨げない程度にホウ素の分配係数が高い組成（ＣａＯ／ＳｉＯ2質量比）であることが重要である。
【００３０】
本発明者の検討によれば、その手法としては、スラグ中の酸化カルシウムと反応性の高い塩素原子を含有するガスをスラグ組成制御ガスとして導入する方法が有効である。例えば、塩素ガスを使用した場合、下記式（３）
２ＣａＯ  ＋  ２Ｃｌ2  →  ２ＣａＣｌ2  ＋  Ｏ2  ・・・（３）
に従い、式（２）に従い増加した酸化カルシウムが消失し、結果的にスラグ中の酸化カルシウム濃度を維持することができる。
また、酸化カルシウム６０質量％以上の酸化カルシウム高濃度スラグの場合も、同様に酸化カルシウム濃度が上昇する。これによりホウ素の分配係数は高い方へ移行するが、融点の上昇と共に、粘度上昇が激しく、結果的にシリコンとスラグの接触効率が低下し、反応速度が著しく低下する場合がある。この場合も同様に塩素原子を含有するガスの導入によりスラグ組成を制御可能となる。
【００３１】
塩素原子を含むガスとしては、塩素ガス（Ｃｌ2）、塩化水素ガス（ＨＣｌ）、四塩化ケイ素ガス（ＳｉＣｌ4）などの炭素を含まない無機ガスや、ジクロロメタンガス（ＣＨ2Ｃｌ2）、四塩化炭素ガス（ＣＣｌ4）などの炭素を含んだ有機ガスが挙げられる。有機ガスは、そのガスが分解した際に遊離炭素などの固体物質を発生させてしまい、それが溶融シリコンに混入すると、得られる金属シリコンのライフタイムの短縮など、シリコンの半導体特性を損なうおそれがあるため、塩素原子を含む無機ガスが好ましく、その反応性の高さから、塩素ガス、塩化水素ガスが好ましく、塩素ガスがより好ましい。また、四塩化ケイ素は標準状態では液体であるが、シリコンの溶融温度では気体であり、本発明におけるガス導入条件下では、溶融したシリコンとの接触によってホウ素除去効果が有効に発現することから好ましいガスである。
【００３２】
このスラグ組成制御ガスである塩素原子を含むガスには、不活性ガス、例えばアルゴンガスなどのキャリアガスを混合してノズルから供給し、シリコン及びスラグからなる溶融体に必要なバブリング又は撹拌状態を形成することが好ましい。溶融体中に反応性ガスを供給する方法は、上記のノズルからの方法だけではなく、溶融体るつぼの側部或いは底部に羽口を備え、これよりガスを溶融体に導入する方法も採用することができる。
【００３３】
塩素原子を含有するガスと共に水蒸気を導入する方法も、スラグ組成の制御には有効な手法である。塩素原子を含有するガスにより生成した塩化物を水蒸気により再び酸化物に戻すことができ、これにより適宜スラグ組成の制御が可能となる。また、水蒸気はホウ素を酸化させ、スラグ中への移行を高めるという効果もあり、水蒸気添加は有効である。水蒸気は、ボイラーからの供給や、容器中の温水にアルゴン等の不活性ガスであるキャリアガスを流通させることで水蒸気とキャリアガスの混合ガスとして溶融体中に供給することができる。
【００３４】
塩素原子を含むガスのガス供給量は、適宜選択できるが、金属シリコン１ｋｇに対して、室温状態（２５℃）の体積で、０．２ＮＬ／分以上、特に０．３〜３ＮＬ／分であることが好ましく、０．５〜２ＮＬ／分であることがより好ましい。供給時間は０．５〜１０時間が好ましく、より好ましくは１〜４時間である。しかし、塩素原子を含むガスを供給し続けると酸化カルシウム濃度が低下し続け、その組成によっては大幅な粘度上昇が発生するため、一次供給を停止する方法もある。
【００３５】
混合ガス中のアルゴン等のキャリアガスと塩素原子を含むガスとの混合比率は、容積比で、キャリアガス：塩素原子含有ガス＝１９：１〜１：１であることが好ましく、９：１〜８：２であることがより好ましい。また、水蒸気を併用する場合、キャリアガスと塩素原子を含むガス及び水蒸気との混合比率は、容積比で、キャリアガス：塩素原子含有ガス及び水蒸気＝１９：１〜１：１であることが好ましく、より好ましくは９：１〜８：２である。
【００３６】
塩素原子を含むガスを導入する効果は、酸化物あるいはそのイオンとして存在するホウ素を塩素化しスラグ中のホウ素をスラグ系外へ放出する効果もある。
また、塩素原子を含むガスにより塩素化され減少した酸化カルシウム（ＣａＯ）等のスラグ成分を一定の間隔で適宜追加・補充することが望ましい。追加・補充するスラグ量は、初期のスラグ組成及び塩素の導入量により異なるが、消失する酸化カルシウム（ＣａＯ）量の８０〜１２０質量％が好ましい。より好ましくは９０〜１１０質量％である。消失する酸化カルシウム量は、追加・補充せずに反応させた場合のスラグ組成と初期のスラグ組成を分析することにより、容易に算出できる。スラグを追加する間隔は１〜３０分間隔が好ましく、より好ましくは５〜１５分間隔である。
【００３７】
スラグ成分の追加の方法としては、減少した成分を粉末状で追加することも可能だが、粉末状だと追加用に具備したノズルの閉塞、投入した粉末が飛散することも考えられ、あらかじめ所望の組成で焼成したものを投入するのが望ましい。
【００３８】
このようにして、金属シリコン及びスラグからなる溶融体に反応性ガスを規定量、規定時間供給して精錬反応を終了する。本発明の精製方法により、精製前の金属シリコン中に通常１０〜３０質量ｐｐｍの濃度で含まれている平均ホウ素含有量を、精製後に４質量ｐｐｍ以下、特に３質量ｐｐｍ以下にすることができる。ホウ素含有量の下限値は少なければ少ない程よい。また、本発明の精製方法によれば、今までに公知の精製方法よりも大きな除去速度で金属シリコン中のホウ素を有効に除去することができる。
【００３９】
本発明の精製方法を施した中純度（約６Ｎ）のシリコンは、特にスパッタリングターゲット材料、熱電材料、太陽電池、太陽電池パネルを製造する際の原料として好適に使用することができる。この場合、本発明の方法により、ホウ素は４質量ｐｐｍ以下まで低減できるが、太陽電池のエネルギー変換効率向上のため、更なるホウ素濃度の低減が必要な際は、本発明の方法を複数回繰り返すことで可能となる。更にホウ素以外の不純物の除去が必要な場合は、真空加熱、一方向凝固等の公知の方法を組み合わせることにより達成できる。
【００４０】
本発明により得られる金属シリコンを用いて太陽電池を製造する方法は特に制限されず、本発明によって得られるシリコンから基板を得た後、この基板表面にこれとは異なる導電型の不純物を拡散させてｐｎ接合を形成し、このｐｎ接合により生成する電力を取り出すための電極を基板表面に取り付けて太陽電池を製造することができる。
【実施例】
【００４１】
以下、実施例及び比較例を示し、本発明をより具体的に説明するが、本発明は下記の実施例に制限されるものではない。
【００４２】
＜混合スラグの調製＞
酸化カルシウム粉と二酸化ケイ素粉を下記の所定の質量比で混合し、１６００℃にて溶解し、冷却した後、解砕した。
＜スラグ組成制御剤の調製＞
酸化カルシウム粉末を１６００℃にて焼成・解砕し、塊状としたものを準備した。
＜金属シリコン＞
不純物としてホウ素を１５質量ｐｐｍ含有する金属シリコンを使用した。
【００４３】
［実施例１］
内寸φ１５０ｍｍの黒鉛製るつぼに金属シリコン２０００ｇと、ＣａＯ／ＳｉＯ2混合質量比を共晶点付近の３８／６２に調整した混合スラグ１３００ｇを仕込み、アルゴンガス流通下、５００℃／ｈｒの昇温速度で１５９０℃まで昇温し、溶融体とした。次いで、内径φ１３ｍｍのアルミナ製ノズルよりアルゴンガスで希釈された塩素ガスと水蒸気ガスによる反応性ガスを流通させた。各ガスの流通量を表１に示す。１０分毎にスラグ組成制御剤である酸化カルシウムを表１に示す量を追加しながら、バブリング反応を２時間実施した後に、反応性ガスの流通を停止してからノズルを溶融体から外し、１００℃／ｈｒで降下させた。
【００４４】
このシリコンをスラグと分離し、スラグが混入していない部分をサンプリングし、ＩＣＰ−ＡＥＳ（誘導結合プラズマ発光分光法）にて分析した。その結果、表１に示すように、ホウ素濃度が４質量ｐｐｍ以下まで低下した。スラグ組成もスラグ制御ガス及び酸化カルシウムの追加投入により反応終期でもホウ素の分配係数の高い組成を維持できた。
【００４５】
［実施例２］
塩素ガス及び追加の酸化カルシウムを表１に示す量に変えた以外は実施例１と同様に行い、実施例１と同様にホウ素濃度を分析した。その結果、表１に示すように、ホウ素濃度が４質量ｐｐｍ以下まで低下した。スラグ組成もスラグ制御ガス及び酸化カルシウムの追加投入により反応終期でもホウ素の分配係数の高い組成を維持できた。
【００４６】
［実施例３］
塩素ガスを表１に示す量に変更し、酸化カルシウムを追加投入しない以外は実施例１と同様に行った。その結果、表１に示すように、酸化カルシウムを追加しなかったため、混合スラグ中の酸化カルシウム濃度は初期に比べ低下したが、これは初期よりもホウ素の分配係数の高い組成である。よって、シリコン中のホウ素濃度の減少も大きかった。
【００４７】
［実施例４］
ＣａＯ／ＳｉＯ2混合比を３４／６６に、酸化カルシウムの追加量を表１に示す量に変えた以外は実施例１と同様に行った。酸化カルシウムの追加量を増やすことにより、初期の混合比を維持することができ、ホウ素の分配係数の高い組成を維持することができた。その結果、表１に示すように、ホウ素濃度が３質量ｐｐｍまで低下した。
【００４８】
［実施例５］
ＣａＯ／ＳｉＯ2混合比を５５／４５に調整した以外は実施例４と同様に行った。初期の混合比を維持することができ、ホウ素の分配係数の高い組成を維持することができた。その結果、表１に示すように、ホウ素濃度が３質量ｐｐｍまで低下した。
【００４９】
［実施例６］
吹き込みガスを塩素ガスから四塩化ケイ素ガスに変え、ガス流通量を表１に示す量に変えた以外は実施例１と同様に行った。その結果、表１に示すように、ホウ素濃度が４質量ｐｐｍ以下まで低下した。スラグ組成もスラグ制御ガス及び酸化カルシウムの追加投入により、反応終期でもホウ素の分配係数の高い組成を維持した。
【００５０】
［実施例７］
吹き込みガスを塩素ガスから四塩化ケイ素ガスに変え、ガス流通量を表１に示す量に変えた以外は実施２と同様に行った。その結果、表１に示すように、ホウ素濃度が４質量ｐｐｍ以下まで低下した。スラグ組成もスラグ制御ガス及び酸化カルシウムの追加投入により、反応終期でもホウ素の分配係数の高い組成を維持した。
【００５１】
［比較例１］
アルゴンガスのみ吹き込み、スラグの組成制御を行わなかった以外は実施例１と同様に行った。酸化カルシウムが還元され反応終期にはスラグの酸化カルシウム濃度がわずかに低下したが、この組成領域ではホウ素の分配係数の低い組成であるため、シリコン中のホウ素濃度は実施例１に較べ高くなった。
【００５２】
実施例１〜７及び比較例１の結果より明らかなように、スラグ組成を制御しながら精製処理を行うことにより、従来のスラグによるシリコンの製法に比較し、シリコンからの脱ホウ素効果が高くなることが明白である。
【００５３】
【表１】
2011230972.tif 000002